(57)【特許請求の範囲】
【請求項１】
成形品の全表面積を、成形品の成形時における型開閉方向に対する投影面積で、除算して得られる数値を複雑形状度合と定義し、この複雑形状度合を２０以上に設定したことを特徴とする型内発泡成形品。
【請求項２】
前記複雑形状度合を４０以上に設定した請求項１記載の型内発泡成形品。
【請求項３】
成形品の薄肉部の肉厚を１０ｍｍ〜３ｍｍに設定した請求項１又は２記載の型内発泡成形品。
【請求項４】
成形品の薄肉部の厚さ方向に配置されるビーズの個数を３個以下に設定した請求項１〜３のいずれか１項記載の型内発泡成形品。
【請求項５】
前記請求項１〜４のいずれか１項記載の型内発泡成形品の成形方法であって、熱可塑性合成樹脂からなる予備発泡ビーズの単位時間当たりの供給量を調整手段により調整するとともに、成形空間に連通するコア型背面側の第１チャンバ、成形空間に連通するキャビティ型背面側の第２チャンバ、成形空間のうちの予備発泡ビーズが充填されにくい難充填部に連通する第３チャンバの、３つのチャンバにおける充填用無機ガス圧を個別に或いはいずれかの組み合わせにより制御しながら、成形空間内に予備発泡ビーズを充填する合成樹脂の型内発泡成形方法。
【請求項６】
前記調整手段では、予備発泡ビーズを希釈用無機ガスで希釈することで、成形空間内への充填用無機ガスの流れに乗せる予備発泡ビーズの単位時間当たりの供給量を調整する請求項５記載の合成樹脂の型内発泡成形方法。
【請求項７】
充填時に成形空間に供給される無機ガスの容積を予備発泡ビーズの容積で除算して得られる数値を最終希釈度合と定義し、この最終希釈度合を５以上に設定した請求項５又は６記載の合成樹脂の型内発泡成形方法。
【請求項８】
前記第３チャンバとして、コア型とキャビティ型間のクリアランスを介して成形空間に連通する単数又は複数のチャンバを備えた請求項５〜７のいずれか１項記載の合成樹脂の型内発泡成形方法。
【請求項９】
前記第３チャンバとして、予備発泡ビーズが充填され難い有底な幅狭状の仕切壁成形部の奥部に連通する単数又は複数のチャンバを備え、予備発泡ビーズの充填時に、仕切壁成形部に対して先に予備発泡ビーズが充填されるように３つのチャンバの充填用無機ガス圧を制御する請求項５〜８のいずれか１項記載の合成樹脂の型内発泡成形方法。
【請求項１０】
前記第３チャンバとして、予備発泡ビーズの充填器から離れている成形空間の遠隔部の奥部に連通する単数又は複数のチャンバを備え、予備発泡ビーズの充填時に、遠隔部に対して先に予備発泡ビーズが充填されるように充填用無機ガス圧を制御する請求項５〜９のいずれか１項記載の合成樹脂の型内発泡成形の型内発泡成形方法。
【請求項１１】
前記予備発泡ビーズが、ポリオレフィン系合成樹脂からなる請求項５〜１０のいずれか１項記載の合成樹脂の型内発泡成形方法。
【請求項１２】
前記熱可塑性合成樹脂からなる予備発泡ビーズとして、成形品密度を予備発泡ビーズの嵩密度で除算して得られる予備発泡ビーズの圧縮比を１．２〜１．５に設定したものを用いた請求項５〜１１のいずれか１項記載の合成樹脂の型内発泡成形方法。
【発明の詳細な説明】
【０００１】
【発明の属する技術分野】
本発明は、合成樹脂の型内発泡成形方法とそれによって得られる型内発泡成形品に関する。
【０００２】
【従来の技術】
ポリオレフィン系樹脂からなる予備発泡ビーズを用いて成形品を製作する型内発泡成形装置として、図８に示すように、対向配置した１組の成形型１００、１０１と、予備発泡ビーズを両成形型１００、１０１により形成される成形空間１０４内に充填するための充填器１１１とを備え、両成形型１００、１０１の背面側にチャンバ１０２、１０３をそれぞれ形成するとともに、両成形型１００、１０１にチャンバ１０２、１０３と成形空間１０４とを連通する多数の通気孔１０５、１０６をそれぞれ形成し、成形に必要な蒸気や空気や冷却水などの用役流体をチャンバ１０２、１０３に対して供給するように構成したものが実用化されている。なお、この事例では、それぞれのチャンバ１０２、１０３の上部に加熱蒸気を供給するための上部用役口１０７、１０８を設け、下部に減圧ポンプあるいはドレン配管に接続された下部用役口１０９、１１０を設けて、成形空間１０４に対して蒸気を供給するように構成されている。
【０００３】
また、成形型１００、１０１に透設された多数の通気孔１０５、１０６は、実際には、０．５ｍｍφ程度の丸孔や幅０．５ｍｍ程度のスリットからなる貫通孔を複数個透設した外径７〜１２ｍｍの蓋を有する筒体からなるコアベントを、成形型１００、１０１に孔明け配置したコアベント取付孔に嵌め込んで形成したものと、成形型１００，１０１に直接的に形成した０．５ｍｍφ程度のコアベントホールとで構成され、これらの通気孔１０５、１０６は、成形型１００、１０１に２０〜５０ｍｍのピッチで設けられている。
【０００４】
このような発泡成形装置を用いて発泡成形品の成形する場合には、先ず、成形型を型閉して成形空間１０４を形成し、予備発泡ビーズを原料タンク（図示略）から充填器１１１を通じて成形空間１０４内に送入して充填し、次に成形空間１０４内の予備発泡ビーズを加熱蒸気で加熱し、発泡融着させてから冷却固化し、成形型１００、１０１を型開して発泡成形品を取り出すことになる。
【０００５】
【発明が解決しようとする課題】
ところで、前記発泡成形装置を用いた成形方法において、特に改善が望まれている課題の１つとして、成形空間１０４内の特定部位における予備発泡ビーズの充填密度と、他の部位の充填密度とに大きな差異が生じることがあるという課題である。特定部位としては、（１）複雑形状の成形品の細部を成形する成形空間１０４の奥部、（２）成形空間１０４の外周先端部分１０４ａなどがある。
【０００６】
以下、（１）、（２）における充填密度の変動の発生原因について詳述するが、その前に、最も一般的に採用されている予備発泡ビーズの充填方法について簡単に説明する。
予備発泡ビーズの充填方法としては、[1]クラッキング充填法、[2]加圧充填法、[3]圧縮充填法などが広く採用されている。
【０００７】
[1]クラッキング充填法は、コア型並びにキャビティ型に配置された通気孔からだけでは、充填時に使用する空気を十分に排気できないときに採用する方法で、充填時に、コア型とキャビティ型とを完全に型閉めせず（クラッキング）、例えば成形品の底肉厚の１０％だけ開けておき、コア型とキャビティ型間の隙間からも充填時に使用する空気を排出する方法である。
【０００８】
[2]加圧充填法は、予備発泡ビーズを収容した原料タンク内を０．０２〜０．１５ＭＰａ程度に加圧し、成形空間内を通気孔及びチャンバを通じて大気圧に開放した状態で、原料タンクと成形空間との差圧を利用して、成形空間内に予備発泡ビーズを搬送して充填する方法である。
【０００９】
[3]圧縮充填法は、原料タンク内の圧力ｐを加圧充填法よりも高めの０．１〜０．５ＭＰａ程度に加圧し、一方のチャンバ内を加圧して、通気孔を通じて連通している成形空間内の圧力ｐ１の差圧（ｐ−ｐ１）を維持しながら予備発泡ビーズを搬送して充填する方法である。
【００１０】
次に、充填密度の変動の発生原因について詳述する。
（１）複雑形状の成形品の細部を成形するための成形空間の奥部に関して
上記３つの充填方法は、要するに原料タンクと成形空間の間に適度な差圧を設け、この差圧に基づいて生じる空気の流れに乗せて予備発泡ビーズを送入するものであり、図８に例示するような比較的単純な形状の成形空間１０４の場合には、予備発泡ビーズが隅々まで充分に行き渡った状態に充填され、部分的な充填むらも少ない状態が得られるので、最終的な発泡成形品においても密度むらが少なく比較的均質な品質を得ることができた。
【００１１】
しかしながら、図９（ａ）に例示するような、コア型１０１の中央平面に断面袋状の深くて狭い凹部１１２（図９では上下に２か所）が設けられている形状、あるいは図９（ｂ）に例示するような、キャビティ型１００の中央平面に断面袋状の深くて狭い凹部１１３（図９では同じく上下に２か所）が設けられている形状の場合には、予備発泡ビーズの充填の推進力となる空気の流れが該部分においてよどみ、予備発泡ビーズがこの断面袋状凹部１１２、あるいは１１３の奥部まで充填されにくく、極端な密度むらが生じたり、その程度がひどいときには充填欠損のため成形不能になるなどの不具合が発生した。
【００１２】
このような問題に対処するため、充填し難い、凹部に向けて専用の充填器を配置することも試みられたが、エア使用量が増加する不具合の他、１つの成形型で成形可能な成形品の個数を削減せざるを得ず、生産性が著しく低下するという問題が発生した。その理由は、通常、成形装置１台あたりの充填器の取付け個数は、原料タンクの容量あるいは加圧空気の供給能力などから一定に定められている。例えば、最も汎用な機種では充填器の取付け個数は１８個に設定されており、成形品形状が単純な場合では１つの成形空間に対して３個の充填器を設けるのに対し、成形品形状が複雑なため６個必要になったと仮定すると、成形型のスペースは本来、６個取りの余裕があるにもかかわらず、僅か３個取りの成形型しか設計できなくなってしまい、生産性が半減するからである。
【００１３】
また、充填器の個数が増えると、成形空間に供給される単位時間あたりの空気量が増えることから、成形空間内における空気圧が充填直後などにおいて瞬間的に低下したり、成形空間からの空気の排出が追いつかなくなる等、却って充填密度の変動を引き起こす結果となることもある。このため、充填器の使用本数、充填器の配置は、金型設計者にとっては悩みの種であり、また試行錯誤的要素が非常に多く、標準化が非常に困難な分野であった。特に、充填器から離れた部分や、前述の凹部のように幅の狭い有底な部分などに対する予備発泡ビーズの充填密度は低くなり易く、これらの難充填部に対する充填密度を適正値にするためには、全体的に充填密度を高くする必要があり、均一密度のときと比較して、成形品重量が重くなる。
【００１４】
更に、成形性の面から考えてみると、充填された予備発泡ビーズを蒸気で加熱するときには、充填密度の低い部分の予備発泡ビーズが十分に融着するように、予備発泡ビーズをより大きく発泡させることが必要となり、加熱蒸気圧を上げる方向にする必要がある。しかし、このように充填密度の低い部分に応じて加熱蒸気圧を上げると、充填密度の高い部分が過剰に加熱された状態となり、発泡圧力が通常の成形よりも高くなる。このため、成形された成形品を冷却するときに、この高い発泡圧力を離型可能な発泡圧力まで下げるために長い時間を要し、成形サイクルが長くなり生産性を落とす。しかも、加熱や冷却時に、成形品各部の発泡圧力が不均一になることから離型性が悪く、また充填性が悪いことから、生産性や収率が低下するという問題がある。
【００１５】
（２）成形空間の外周先端部分に関して
加圧充填法や圧縮充填法では、図８に示すように、両成形型１００、１０１を完全に型閉した状態で予備発泡ビーズを成形空間１０４内に充填する関係上、成形空間１０４の外周先端部分１０４ａは行き止まり形状になる。このため、原料タンク（図示略）内と成形空間１０４内の差圧により生じる空気の流れが外周先端部１０４ａにおいてよどみ、予備発泡ビーズが充填されにくく、密度むらが生じやすい。
【００１６】
一方、クラッキング充填法では、コア型とキャビティ型とを完全に型閉めせず、例えば成形品の底肉厚の１０％だけ開けておくので、成形空間の外周先端部分が行き止まり形状になることはないが、充填後にコア型とキャビティ型とを型閉めする関係上、クラッキング隙間分だけ成形品の底部の密度が他の部分より高くなって、密度むらが生じるという別の問題がある。
【００１７】
また、クラッキング充填法においても、予備発泡ビーズの充填後、両成形型を完全に型閉すると、成形空間の外周先端部分が行き止まり形状になることから、予備発泡ビーズの蒸気による加熱、冷却水による冷却、成形品の離型に際して次のような問題が発生する。
【００１８】
予備発泡ビーズの加熱時には、例えば一方のチャンバから他方のチャンバに向けて加熱蒸気を供給することで、成形空間内の予備発泡ビーズに加熱蒸気を通すことになるが、図９に示すように、成形空間１０４の外周先端部分１０４ａが行き止まり形状になっていると、外周先端部分１０４ａに対して加熱蒸気が到達しにくいうえ、比較的熱容量が大きい成形型の外周部１００ａ、１０１ａに熱量が流れてしまうので、外周先端部分１０４ａの予備発泡ビーズの温度が上がりにくく、昇温が他の部分より相当遅れるため、加熱工程の時間を長くせざるを得ず、結局、成形時間全体が長くなるという問題があった。
【００１９】
成形品の冷却時には、チャンバ１０２、１０３内に配置した図示外のノズルから成形型１００、１０１に対して冷却水を噴霧したり、チャンバ１０２、１０３を減圧して成形型の付着水や成形空間１０４内の水分を蒸発させ、そのときの気化熱によって発泡成形品を成形型とともに冷却するのであるが、このときは、先に説明した予備発泡ビーズの加熱時とは反対に、成形型の外周部１００ａ、１０１ａからの伝熱で成形空間１０４の外周先端部分１０４ａが冷めにくく、発泡成形品の成形空間１０４の外周先端部分１０４ａに位置する部分を十分冷却するのに時間がかかるという問題があった。
【００２０】
成形品の離型時には、成形型１００、１０１を型開きした状態で、キャビティ型１００の背面側からエジェクタピン（図示せず）で発泡成形品を押し出して、発泡成形品を成形型から取り出すが、コア型１０１を型開きしたとき、成形型の外周部１００ａ、１０１ａとフレーム１１４、１１５に囲まれた、金型装置の合わせ目に当たる型間空洞部１１６に溜まっていた水が流れ落ちて製品である発泡成形品を濡らしてしまうという問題があった。
【００２１】
本発明の目的は、形状が複雑でしかも各部におけるビーズ密度が適正に確保された型内発泡成形品及びその成形方法を提供するものである。
【００２２】
【課題を解決するための手段及びその作用】
請求項１に係る型内発泡成形品は、成形品の全表面積を、成形品の成形時における型開閉方向に対する投影面積で、除算して得られる数値を複雑形状度合と定義し、この複雑形状度合を２０以上に設定したものである。
このような形状の複雑な成形品は、比較的小型な製品を包装するための複数の収容部を有するような集合包装体や、各種製品の梱包用の緩衝材等として好適に利用できるものである。このような複雑形状度合を２０以上の成形品は、成形品形状が複雑であるが故、ビーズの充填密度が部分的に低下して十分な品質の成形品が得られないことから、従来の成形技術では成形困難であると考えられ、実現困難なものであたが、例えば後述する請求項５〜１１のいずれか１項記載の成形方法を採用することにより、成形サイクルタイムが長くなったり、成形品品質が低下したりすることなく、製作することが可能となるものである。
【００２３】
特に、請求項２記載のように、複雑形状度合が４０以上の成形品や、請求項３記載のように、成形品の薄肉部の肉厚を１０ｍｍ〜３ｍｍに設定した成形品や、請求項４記載のように、成形品の薄肉部の厚さ方向に配置されるビーズの個数を３個以下に設定した成形品は、従来の成形方法では成形不能であったが、請求項５〜１１のいずれか１項記載の成形方法を採用することで成形可能となり、成形品の用途をより一層拡大する上で好適な形態のものである。
【００２４】
請求項５に係る合成樹脂の型内発泡成形方法は、前記請求項１〜４のいずれか１項記載の型内発泡成形品の成形方法であって、熱可塑性合成樹脂からなる予備発泡ビーズの単位時間当たりの供給量を調整手段により調整するとともに、成形空間に連通するコア型背面側の第１チャンバ、成形空間に連通するキャビティ型背面側の第２チャンバ、成形空間のうちの予備発泡ビーズが充填されにくい難充填部に連通する第３チャンバの、３つのチャンバにおける充填用無機ガス圧を個別に或いはいずれかの組み合わせにより制御しながら、成形空間内に予備発泡ビーズを充填するものである。
【００２５】
この成形方法においては、単位時間当たりの供給量を調整手段により調整しながら予備発泡ビーズを充填用の空気の流れに乗せて成形空間内に供給するので、予備発泡ビーズが充填され難い幅狭で有底な薄肉部や充填器から離間した遠隔部などの難充填部に対しても効率的に予備発泡ビーズを供給することが可能となる。つまり、予備発泡ビーズの単位時間当たりの供給量を調整すると、充填時における予備発泡ビーズ同士の接触や衝突回数が少なくなるとともに、予備発泡ビーズ自体が空気の流れを阻害することもないので、難充填部に対してもスムーズに予備発泡ビーズが充填されることになる。
【００２６】
しかも、この成形方法においては、予備発泡ビーズを充填用無機ガスで圧縮した状態で、３つのチャンバの充填用無機ガス圧を個別に或いはいずれかの組み合わせにより制御し、圧縮した予備発泡ビーズを充填用無機ガスの流れに乗せて成形空間内へ充填する新しい圧縮充填方法を採用しているので、例えば予備発泡ビーズが充填されにくい難充填部に対して先に予備発泡ビーズが充填されるように、各チャンバの充填用無機ガス圧を制御することで、成形品の各部における充填密度を一様に設定できる。このため予備発泡ビーズが充填されにくい、例えば薄肉な仕切壁を有するような成形品でも、充填器の個数を増やすことなく、成形品の各部における充填密度を適正な値に設定できる。また、このように充填密度が適正になると、成形空間に対して過不足なく適正な容量のビーズが充填されることになるので、成形時における加熱、冷却のサイクルタイムを短縮でき、しかもビーズの無駄を少なくして、成形品重量の軽減及び製作コストの低減が可能となる。更に、強度、剛性を高めたい部分に対して先に予備発泡ビーズを充填すると、該部分における充填密度を局部的に高めてその強度を高めることが可能となる。尚、難充填部への予備発泡ビーズの送入操作は、難充填部に対して集中的に予備発泡ビーズが充填されるように複数回に分けて行ってもよい。
【００２７】
請求項６記載の方法は、前記調整手段では、予備発泡ビーズを希釈用無機ガスで希釈することで、成形空間内への充填用無機ガスの流れに乗せる予備発泡ビーズの単位時間当たりの供給量を調整するものである。スクリューコンベア等の供給手段を設けて、この供給手段により単位時間当たりの供給量を調整しながら予備発泡ビーズを供給することも考えられるが、予備発泡ビーズの破損等を防止するとともに成形装置の製作コストを低減するため、希釈用無機ガスで希釈しながら予備発泡ビーズを供給することが好ましい。
【００２８】
請求項７記載の方法は、充填時に成形空間に供給される無機ガスの容積を予備発泡ビーズの容積で除算して得られる数値を最終希釈度合と定義し、この最終希釈度合を５以上に設定したものである。予備発泡ビーズの最終希釈度合が５未満の場合には、難充填部における予備発泡ビーズの充填度合が低下するので、５以上に設定することが好ましい。
【００２９】
請求項８記載の方法は、前記第３チャンバとして、コア型とキャビティ型間のクリアランスを介して成形空間に連通する単数又は複数のチャンバを備えたものである。この場合には、クリアランスを介して成形空間の外周部に流入した充填用無機ガスや希釈用無機ガスを効率的に外部へ排出できるので、例えば底の深い容器等を製作するときには、容器の開口縁に対応する位置にクリアランスが形成されるように構成することで、充填器の個数を増やすことなく、予備発泡ビーズの充填密度を適正に設定でき、容器の品質を向上することが可能となる。
【００３０】
請求項９記載の方法は、前記第３チャンバとして、予備発泡ビーズが充填され難い有底な幅狭状の仕切壁成形部の奥部に連通する単数又は複数のチャンバを備え、予備発泡ビーズの充填時に、仕切壁成形部に対して先に予備発泡ビーズが充填されるように３つのチャンバの充填用無機ガス圧を制御するものである。この場合には、充填密度を十分に確保できないことから、従来成形困難であると考えられていた例えば厚さ１０ｍｍ以下の仕切壁を有するような複雑形状の成形品でも、仕切壁成形部に対して先に予備発泡ビーズを充填することで、仕切壁成形部における予備発泡ビーズの充填密度を高めて、適正な密度の品質のよい成形品を製作するとが可能となる。
【００３１】
請求項１０記載の方法は、前記第３チャンバとして、予備発泡ビーズの充填器から離れている成形空間の遠隔部の奥部に連通する単数又は複数のチャンバを備え、予備発泡ビーズの充填時に、遠隔部に対して先に予備発泡ビーズが充填されるように充填用無機ガス圧を制御するものである。このように構成すると、予備発泡ビーズの充填密度が低下し易い遠隔部の充填密度を十分に確保でき、品質のよい成形品を製作することが可能となる。
【００３２】
請求項１１記載の方法は、前記予備発泡ビーズが、ポリオレフィン系合成樹脂からなるものである。ポリオレフィン系樹脂からなる予備発泡ビーズは素材自体が軟らかく、しかもガス透過性が高いことから、同一発泡倍率のポリスチレン系樹脂からなる予備発泡ビーズよりも格段に粒子形状が変形しやすく、充填性を一層向上できるので好ましい。
【００３３】
【発明の実施の形態】
以下、本発明の実施の形態について図面を参照しながら説明する。
先ず、成形品の構成について説明する。
本発明の対象となる複雑形状の成形品は、例えば、図１、図２に示すような成形品１であり、この成形品１は、合成樹脂製の予備発泡ビーズを用いて後述の型内発泡成形装置１０により一体成形したもので、有底な箱状の本体部２と、本体部２内を複数の収容空間３に区画する仕切壁４とを備え、収容空間３内に各種物品を整列状に収容するように構成した集合包装体である。但し、成形品１のサイズや形状、収容空間３の個数は、図１、図２に例示した構成に限定されるものではなく、収容する物品のサイズや形状、収容個数などに応じて任意に設定できる。また、成形品としては、その形状が複雑なものであれば、前述した集合包装体以外に、各種パーツや機器等を梱包するための梱包用緩衝材や、その他各種用途に適用される成形品に対しても本発明を適用できる。尚、後述する成形装置及び成形方法では、複雑形状でない成形品を成形することも可能であり、例えば自動車のバンパーの芯材などのように成形品の強度及び重量に対する制約が厳しい成形品や、単なる箱状や板状の単純な形状の成形品を成形することも可能である。
【００３４】
本発明では、成形品の全表面積を、成形品の成形時における型開閉方向に対する投影面積で、除算して得られる数値を複雑形状度合と定義し、この複雑形状度合が２０以上、好ましくは４０以上の成形品を複雑な形状の成形品として取り扱っている。
【００３６】
このような複雑形状度合の成形品は、従来の成形技術では成形困難であると考えられていたが、後述するような成形装置及び成形方法により成形することが可能となり、またこのような複雑形状度合の成形品は、前述したような集合包装体においては収容部の細分化が可能となり、収容できる製品に対する制約を大幅に緩和でき、梱包用緩衝材においては、収容する製品により適合した形状に成形できるので、輸送時等における収容物の破損等を防止する上で好ましい。
【００３７】
また、複雑形状度合を示す指標としては、仕切壁４の厚さ或いは厚さと高さの関係の指標を用いてもよい。具体的には、仕切壁４の厚さＴが２０ｍｍ以下、より具体的には３〜１０ｍｍの場合或いは、仕切壁４の高さＨ（ｍｍ）と厚さＴ（ｍｍ）とに、Ｈ／Ｔ≧１０の関係式が成り立つ場合に、複雑形状の成形品と定義してもよい。
【００３８】
次に、この型内発泡成形装置で使用する予備発泡ビーズについて説明する。
予備発泡ビーズの素材としては、製作する成形品１の使用条件などに応じた物性の素材を選択することになるが、ポリエチレン系樹脂やポリプロピレン系樹脂などのポリオレフィン系合成樹脂材料、あるいはこれらの合成樹脂材料の共重合体などを好適に利用できる。具体的には、エチレンプロピレンランダムポリプロピレン樹脂、エチレンプロピレンブロックポリプロピレン樹脂、ホモポリプロピレンエチレンプロピレンブテンランダムターポリマー、直鎖状低密度ポリエチレン（ＬＬＤＰＥ）、架橋低密度ポリエチレン（架橋ＬＤＰＥ）などを好適に利用できる。
【００３９】
予備発泡ビーズとして、ポリスチレン系樹脂からなる予備発泡ビーズを用いることも可能であるが、ポリオレフィン系樹脂の予備発泡ビーズの方が、素材自体が軟らかく、しかもガス透過性が高いことから、同一発泡倍率のポリスチレン系樹脂からなる予備発泡ビーズよりも格段に粒子形状が変形しやすので、本発明の目的であるところの充填性の改善効果を発揮する上で好ましい。しかも、ポリスチレン系樹脂は、ポリオレフィン系樹脂よりも予備発泡ビーズの形状のバラツキが大きくて充填性が劣るのが一般的であることからも、ポリオレフィン系合成樹脂材料からなる予備発泡ビーズを用いる方が、本発明の目的であるところの充填性改善の効果が表われやすいので好ましい。
【００４０】
予備発泡ビーズのセル径は、１００μｍ未満の場合には、成形時に表面伸びが悪く、ヒケ易く、表面外観の見栄えが劣るという問題があり、９００μｍを越える場合には、セル径が不均一になり易く、セル径が大きいため表面のきめが粗く、表面外観が劣るという問題があるので、１００〜９００μｍの範囲内、より好ましくは１５０〜７００μｍ、特に好ましくは１７０〜５５０μｍに設定することになる。
発泡倍率は、特に制限はないが５〜６０倍（発泡ビーズの嵩倍率）程度が好ましい。
【００４１】
ＤＳＣ２’ｎｄピーク比は、８％〜６０％に設定することが好ましい。ＤＳＣ２’ｎｄピーク比とは、基材樹脂を加熱したときに、基材樹脂の結晶融点に起因して形成される、低温側と高温側の２つのＤＳＣ（示差走査熱量測定）のピークの合計面積に対する高温側ピークの面積の割合であり、このＤＳＣ２’ｎｄピーク比が、８％未満の場合には、成形時の加熱条件幅が狭く、成形体が収縮し易く、ヒケ易い。また、６０％を越えると、加熱条件を大幅にアップする必要があり、成形機の大型化が必要であり、且つ省エネルギーという観点からもマイナスとなるので８〜６０％、より好ましくは１０〜５０％、特に好ましくは１５〜４０％に設定することになる。
【００４２】
独立気泡率は、６５％未満の場合には、成形時の加熱圧をアップしてなんとかビーズ同士を融着させたとしても、成形体の収縮、ヒケが大きくなり易く、目標の品質の成形体が得られ難くなるので、６５％以上、より好ましくは７５％以上、特に好ましくは８５％以上に設定することになる。
【００４３】
次に、型内発泡成形装置の構成について説明する。
図３、図４に示すように、型内発泡成形装置１０は、対向配置したコア型１１及びキャビティ型１２と、コア型１１とキャビティ型１２とで形成される成形空間１３内に予備発泡ビーズを充填するためのビーズ充填手段と、成形空間１３内に充填された予備発泡ビーズを蒸気により加熱、発泡、融着させる蒸気供給手段と、成形品１を冷却するための冷却手段とを備えている。尚、成形空間１３に対する予備発泡ビーズの充填には、空気以外の窒素ガスなどの無機ガスを用いてもよいが、ここでは清浄な空気を用いて充填する場合について説明する。
【００４４】
コア型１１及びキャビティ型１２は、枠状フレーム１４と裏板１５とを有するハウジング１６にそれぞれ取り付けられ、コア型１１の背面側には第１チャンバ１７が、またキャビティ型１２の背面側には第２チャンバ１８がそれぞれ形成されている。
【００４５】
コア型１１及びキャビティ型１２には、図３，図５，図６に示すように、コアベント２０やコアベントホール２１からなる通気孔２２が形成され、成形空間１３とチャンバ１７，１８とは通気孔２２を介して連通されている。コアベント２０は、図５、図６に示すように、コア型１１及びキャビティ型１２に形成した取付孔２３に装着される部材であって、底面に予備発泡ビーズの直径よりも小径な貫通孔２２ａ或いは長孔２２ｂを複数形成した有底な筒体のことであり、コアベントホール２１は、図５に示すように、コア型１１及びキャビティ型１２に形成した、予備発泡ビーズの直径よりも小径な貫通孔のことである。
【００４６】
尚、本実施例では、成形型１１，１２として複数の通気孔２２をそれぞれ形成したものを用いたが、これらの通気孔２２を略完全に或いは完全に省略した成形型を用いてもよい。このような成形型を用いる場合には、両成形型を型閉めした状態で、両成形型の合わせ目部分やその付近或いは充填器やエジェクタピンの周囲に、成形空間と外部の配管とを連通させるためのスリットや貫通孔を形成して、予備発泡ビーズの充填用エアや蒸気などの用役流体を制御することになる。このような成形型を用いると、通気孔２２の跡が成形品に形成されないので、表面美麗な成形品が得られること、通気孔の形成作業がほとんど不要になったり完全に不要となるので、成形型の製作コストを低減できること、成形型を薄肉に構成できるので、蒸気による加熱等の応答性を向上できること、成形空間内とチャンバ１７，１８内における蒸気等の用役流体を個別に制御できるので、成形品の表面性と内部の融着率とを独立に制御でき、成形品特性に対する自由度を拡大できること、などの優れた効果を得ることが可能となる。
【００４７】
チャンバ１７，１８は、用役弁ＳＶ１、ＳＶ２及び切替弁ＳＷＶ１、ＳＷＶ２を介して蒸気供給管２５及びエア供給管２６にそれぞれ接続されるとともに、ドレン弁ＤＶ１、ＤＶ２及び切替弁ＳＷＶ３、ＳＷＶ４を介して、ドレン管２７及び真空ポンプＰが介装された減圧管２８にそれぞれ接続されている。そして、用役弁ＳＶ１，ＳＶ２と、ドレン弁ＤＶ１，ＤＶ２と、切替弁ＳＷＶ１，ＳＷＶ２の操作により、チャンバ１７，１８に対して蒸気や圧縮空気などの用役流体を個別に供給或いは排出できるように構成されている。
【００４８】
ビーズ充填手段について説明すると、図３に示すように、予備発泡ビーズを貯留するための原料タンク２９が設けられ、原料タンク２９には吸気管３０が接続され、吸気管３０の途中部には吸気弁Ｖ１が介装され、吸気弁Ｖ１を制御することで、原料タンク２９の内圧が調整される。
【００４９】
キャビティ型１２側の裏板１５には成形空間１３に開口する充填器３１が取付けられ、原料タンク２９にはシャッター３２が付設され、充填器３１は充填管３３を介して原料タンク２９のシャッター３２に接続され、原料タンク２９に充填された予備発泡ビーズは、空気の流れに乗って充填器３１から成形空間１３内へ供給されるように構成されている。充填器３１には充填エア供給管３４が接続され、充填エア供給管３４の途中部に介装した充填エア弁Ｖ２により、適正圧力の充填エアが供給されるような構成となっている。
【００５０】
原料タンク２９はチャンバ１７，１８の内圧以上の加圧状態に設定され、原料タンク２９に貯留された予備発泡ビーズは、圧縮された状態で、原料タンク２９から成形空間１３への空気の流れに乗って、成形空間１３に充填されるように構成されている。
【００５１】
ここで、本発明の第１の特徴とする構成は、予備発泡ビーズの単位時間当たりの供給量を調整する調整手段を設けた点にある。
具体的には、シャッター３２と充填管３３との間には調整エア供給管３５が接続され、調整エア供給管３５の途中部に介装した調整エア弁Ｖ３により、充填管３３に対して適正圧力の調整エアが供給され、予備発泡ビーズは調整エアで希釈されながら、原料タンク２９から充填管３３に供給される。また、調整エアの供給量を変えることで、充填管３３に対し供給される予備発泡ビーズの単位時間当たりの供給量、つまり後述する最終希釈度合が調整されるように構成されている。但し、スクリューコンベア等の供給手段により原料タンク２９から充填管３３に対して予備発泡ビーズを供給することも可能であり、この場合には、調整エア弁Ｖ３及び調整エア供給管３５を省略し、スクリューコンベアの回転速度を変えることでことで、成形空間１３に対する予備発泡ビーズの単位時間当たりの供給量を調整することになる。
【００５２】
最終希釈度合とは、予備発泡ビーズの充填時に、成形空間１３に流入する空気と予備発泡ビーズとの容積比のことで、成形空間１３に供給される空気の容積を予備発泡ビーズの容積で除算して得られる数値のことであり、この最終希釈度合は５以上、好ましくは１０〜５０になるように設定されている。つまり、予備発泡ビーズの最終希釈度合が５０よりも大きいと、予備発泡ビーズの単位時間あたりに充填される量が低下するため、充填に時間を要し、成形サイクルタイムが延びるとともに、エア消費量が多くなるという問題がある。また、最終希釈度合が１０よりも小さいと、充填管３３、充填器３１あるいは成形空間１３中で予備発泡ビーズ同士の接触或いは衝突回数が増加するため、予備発泡ビーズの充填を妨げる抵抗が増加するという問題があり、また予備発泡ビーズが空気の流れを阻害するため、充填が良好に行えないという問題があるので、１０〜５０に設定することが好ましい。但し、スクリューコンベア等の供給手段により予備発泡ビーズを供給する場合には、最終希釈度合が所望の値になるように、スクリューコンベアの回転速度を制御して、成形空間１３に対する予備発泡ビーズの単位時間当たりの供給量を設定することになる。
【００５３】
本発明の特徴とする第２の構成は、成形空間１３のうちの予備発泡ビーズが充填されにくい難充填部に連通する第３チャンバを設け、この第３チャンバを介して充填用の空気を排出することで、難充填部に対する予備発泡ビーズの流入を促進して、難充填部における予備発泡ビーズの充填密度を適正に設定した点にある。
【００５４】
難充填部としては、例えば成形空間１３の外周先端部分１３ａや、仕切壁４を成形する仕切壁成形部１３ｂの奧部や、充填器３１から離れている成形空間１３の遠隔部の奥部などが考えられる。
【００５５】
外周先端部分１３ａの難充填部における充填性を改善するため、型閉めした状態で、コア型１１とキャビティ型１２間にはスリット状のクリアランス４０が形成され、コア型１１及びキャビティ型１２のフランジ部１１ａ，１２ａ間には第３チャンバとしての型間空洞部４１が形成され、外周先端部分１３ａの難充填部はクリアランス４０を介して型間空洞部４１に連通されている。型間空洞部４１は、用役弁ＳＶ３及び切替弁ＳＷＶ１、ＳＷＶ２を介して蒸気供給管２５及びエア供給管２６にそれぞれ接続されるとともに、ドレン弁ＤＶ３及び切替弁ＳＷＶ３、ＳＷＶ４を介して、ドレン管２７及び真空ポンプＰが介装された減圧管２８にそれぞれ接続され、型間空洞部４１の内圧を制御することで、外周先端部分１３ａの難充填部の内圧を調整できるように構成されている。但し、型間空洞部４１は、予備発泡ビーズの充填性を改善するだけであれば、ドレン管にのみ接続すればよく、必ずしも蒸気供給管２５やエア供給管２６や減圧管２８に接続する必要はないが、これらの管に接続することで、後述のように型間空洞部４１における充填用の空気以外の用役流体を制御して、予備発泡ビーズの加熱や成形品１の冷却及び離型時における種々のメリットが得られるので好ましい。
【００５６】
クリアランス４０の開口幅は、予備発泡ビーズの直径よりも小さく設定され、予備発泡ビーズの充填時に、予備発泡ビーズとともに成形空間１３に供給される充填用の無機ガスのみが通過して、予備発泡ビーズが成形空間１３に残留するように構成されている。但し、クリアランス４０はコア型１１及びキャビティ型１２の全周に亙って形成してもよいし、必要部分にのみ局部的に設けてもよい。また、図７に示すように、クリアランス４０を隔壁４２により複数（図例では２つ）に区画し、これら複数のクリアランス４０に対応させて型間空洞部４１を設け、複数の型間空洞部４１に対して充填用の空気やその他の用役流体を個別に制御できるように構成してもよい。
【００５７】
仕切壁成形部１３ｂの奧部の難充填部における充填性を改善するため、仕切壁成形部１３ｂの奧部には貫通孔４３が形成され、この貫通孔４３に接続された排気管４４は、ドレン弁ＤＶ４及び切替弁ＳＷＶ３、ＳＷＶ４を介して、ドレン管２７及び減圧管２８にそれぞれ接続されている。この場合には、排気管４４の管内空間４５が第３チャンバとして機能し、仕切壁成形部１３ｂの奧部に流入した充填用空気は貫通孔４３及び排気管４４を介して排出されるように構成されている。尚、貫通孔４３は、前記クリアランス４０と同様に、充填性のみを改善するのであれば、ドレン管２７にのみ接続すればよいのであるが、蒸気供給管２５やエア供給管２６や減圧管２８などの他の配管に接続して、より木目細かな用役流体の制御を行うようにしてもよい。
【００５８】
貫通孔４３は、丸孔状やスリット状などの任意の形状に形成することが可能であるが、いずれにしても予備発泡ビーズがこの貫通孔４３を通って排気管４４側へ流入しないような開口幅に形成することになる。また、充填器３１から離間した遠隔部やその他の部位においても、予備発泡ビーズが充填され難い場合には、仕切壁成形部１３ｂの奧部と同様に貫通孔を形成して排気管と接続し、充填用の空気を排出するように構成することが可能である。
【００５９】
次に、前記型内発泡成形装置１０を用いた予備発泡ビーズの充填方法の一例について説明する。
先ず、予備発泡ビーズを図示外のビーズ温調槽内において、３０〜５０℃の所定の設定温度に調整した後、保温された原料タンク２９に予備発泡ビーズを供給する。
【００６０】
次に、コア型１１とキャビティ型１２を型閉めしてから、成形空間１３内を予備発泡ビーズの設定温度に適応する圧縮充填圧に調整すべく、チャンバ１７，１８と型間空洞部４１と管内空間４５を予め設定された圧縮充填圧力に加圧するとともに、原料タンク２９内を成形空間１３内の圧力よりも多少低く設定することになる。このように、圧縮充填時における予備発泡ビーズの温度を設定温度に設定し、圧縮充填圧力をこの設定温度に適応した圧力に設定すると、予備発泡ビーズの嵩密度に多少のバラツキがあっても、一様な重量の成形品を製作することが可能となるので好ましい。また、圧縮充填圧力は、予備発泡ビーズが成形空間内に過不足なく充填され、しかも予備発泡ビーズが十分に発泡するように、成形品密度を予備発泡ビーズの嵩密度で除算して得られる予備発泡ビーズの圧縮比が１．２〜１．５、好ましくは１．２５〜１．４５となるように設定することが好ましい。
【００６１】
次に、充填器３１のフィラ、シャッター３２、充填エア弁Ｖ２、調整エア弁Ｖ３を開け予備発泡ビーズの充填を開始する。充填エア弁Ｖ２における充填エア圧力は、原料タンク２９の内圧より少なくとも０．２ＭＰａ以上高く、且つ絶対値で０．４ＭＰａ以上に設定する。
【００６２】
充填中は、予備発泡ビーズは、最終希釈度合５以上、好ましくは１０〜５０になるように、原料タンク２９内の圧縮空気、及び調整エア弁Ｖ３からの圧縮空気、並びに充填エア弁Ｖ２からの圧縮空気で希釈されながら成形空間１３内に流入する。このとき予備発泡ビーズは、相互に接触したり衝突したりしながら、成形空間１３に流入することになるが、圧縮空気により希釈されているので、接触や衝突の回数が格段に少なくなるとともに、予備発泡ビーズ自体が空気の流れを阻害することもないので、難充填部に対してもスムーズに流入することになる。但し、スクリューコンベア等の供給手段により予備発泡ビーズを供給する場合には、最終希釈度合が所望の値になるように、スクリューコンベアの回転速度を制御して、成形空間１３に対する予備発泡ビーズの単位時間当たりの供給量を設定することになる。
【００６３】
こうして、成形空間１３内に流入した圧縮空気は、通気孔２２とクリアランス４０と貫通孔４３とを通ってチャンバ１７，１８と型間空洞部４１と管内空間４５の圧力を上昇させる。この時、チャンバ１７，１８と型間空洞部４１と管内空間４５の圧力をドレン弁ＤＶ１〜ＤＶ４を用いて個別にあるいはいずれかを組合せて制御することにより、予備発泡ビーズの充填され難い部分に対して、先に予備発泡ビーズを充填して、成形品１の各部における密度のバラツキを抑制したり、充填密度を適正に確保することができる。
【００６４】
例えば、充填工程を４つに分け、第１の工程では、成形空間１３から管内空間４５内への空気の流れができるように、ドレン弁ＤＶ４を用いて調圧し、第２の工程では、成形空間１３から型間空洞部４１及び管内空間４５への空気の流れができるように、ドレン弁ＤＶ３，ＤＶ４を用いて調圧し、第３の工程では、成形空間１３から型間空洞部４１及び管内空間４５への空気の流れを形成しつつ、成形空間１３全体に予備発泡ビーズ充填するためにドレン弁ＤＶ１，ＤＶ３，ＤＶ４を用いて調圧し、第４工程では、成形空間１３全体及び充填器３１の周辺を充填するためにドレン弁ＤＶ１〜ＤＶ４を用いて調圧しつつ、予備発泡ビーズを成形空間１３内に順次充填する。
【００６５】
また、別の制御方法としては、チャンバ１７，１８と型間空洞部４１と管内空間４５の内圧が設定圧以上になったときにドレン弁ＤＶ１〜ＤＶ４を順次開放するように構成するとともに、設定圧を第２チャンバ１８＞第１チャンバ１７＞型間空洞部４１＞管内空間４５とすれば、先ずドレン弁ＤＶ４が開放されて仕切壁成形部１３ｂに対して予備発泡ビーズが充填され、仕切壁成形部１３ｂへの予備発泡ビーズの充填が略完了して、チャンバ１７，１８と型間空洞部４１の内圧が高くなると、ドレン弁ＤＶ３が開放されて、成形空間１３の外縁部に予備発泡ビーズが充填される。こうして設定圧の小さいものから順番にドレン弁が開放されて、成形空間１３に予備発泡ビーズが充填されることになる。
【００６６】
こうして、予備発泡ビーズを充填した後、充填器３１のフィラを閉めるとともに調整エア弁Ｖ３を閉め、充填エアを用いて充填器３１並びに充填管３３内に残っている予備発泡ビーズを原料タンク２９に戻し、その後充填エア弁Ｖ２並びにシャッター３２を閉めることで充填サイクルは終了し、加熱、冷却、離型の一連の通常成形工程を順次行って、所定成形品１を得ることになる。
【００６７】
尚、前記型内発泡成形装置１０においては、クリアランス４０及び型間空洞部４１を形成しているので、これを有効に利用し、クリアランス４０及び型間空洞部４１における用役流体を次のように制御しながら加熱、冷却、離型を行うことも可能である。
【００６８】
即ち、加熱工程において、型間空洞部４１及びクリアランス４０に蒸気を導入して、クリアランス４０の周辺部を加熱するとともに、成形空間１３内にも送入して、成形空間１３の外周先端部分１３ａの予備発泡ビーズの加熱を補う操作を行う。
【００６９】
この場合には、従来比較的熱容量が大きく温度が上昇しにくかった、両成形型１１，１２の外周部を構成するフランジ部１１ａ，１２ａが直接加熱されるようになるので、外周先端部分１３ａの予備発泡ビーズの迅速な温度上昇が可能になるから、結局、成形時間合計を短縮できるという利点が得られるのである。
【００７０】
この他、蒸気による外周先端部分１３ａのエアパージが確実になる、あるいはクリアランス４０を通じて独立した調圧操作が可能となるので、チャンバ圧に対して蒸気圧をプラス、マイナスなどコントロールして成形型１１，１３内の温度バランスを最も好ましい状態に設定でき、大幅なサイクル時間削減あるいは省エネ効果が期待できる。
【００７１】
冷却工程において、冷却水の注水の他、前記クリアランス４０を通して外周先端部１３ａ内を減圧して、注水によって成形空間１３内に侵入した水分の気化による冷却を促進するとともに、ドレンを排出する操作を行う。
この場合においても、熱容量が大きく温度が下がりにくい成形型１１，１２のフランジ部１１ａ，１２ａの温度低下を促進できるから、サイクル時間の削減に大いに貢献できるのである。
【００７２】
離型工程において、前記クリアランス４０、型間空洞部４１に溜まっているドレンを排出する操作を行う。その結果、前記冷却時の注水によって生じたクリアランス４０、型間空洞部４１に溜まるドレンが除去できるから、離型のために型開きしても作業場を水濡れ状態にするなどの不具合が解消できる。
【００７３】
尚、これまでの説明では、コア型１１に仕切壁成形部１３ｂが設けられている場合について説明したが、仕切壁成形部１３ｂがキャビティ型１２側に設けられている場合には、これまでの説明におけるチャンバ１７，１８を逆に読み替えた方法を採用することにより、全く同様な作用と効果を得ることができる。
【００７４】
このようにして成形した成形品１は、例えば仕切壁４の肉厚が２０ｍｍ以下、好ましくは３〜１５ｍｍ、より好ましくは５〜１０ｍｍの薄肉に構成されたものや、成形品１の仕切壁４の厚さ方向に配置されるビーズの個数が３個以下のものなど、従来充填困難であると考えられていたような成形品１であっても、各部における密度が平均密度の±５％以内、好ましくは±４％以内、より好ましくは±３％以内に設定された密度のバラツキの少ない品質のよい成形品１となる。
【００７５】
次に、この充填方法により予備発泡ビーズを充填して成形した成形品１の品質評価試験について説明する。
図１、図２に示ような形状の成形品１を製作するに当たり、予備発泡ビーズの充填法として、クラッキング充填法、加圧充填法、圧縮充填法により予備発泡ビーズを充填した場合と、前述した本発明の充填方法により予備発泡ビーズを充填した場合の４つの充填方法で、予備発泡ビーズを充填して４種類の成形品を製作した。そして、図２に示すように、成形品１の仕切壁４の先端部４ａと途中部４ｂと基端部４ｃにおける密度をそれぞれ測定して、表２に示すような結果を得た。
【００７６】
【表２】
0004168565.tif 000002
【００７７】
表２に示すように、従来の充填法により予備発泡ビーズを充填して製作した成形品では、仕切壁４の基端部４ｃから先端部４ａ側へ行くに従って密度が低下しているのに対し、本発明の充填方法により予備発泡ビーズを充填して製作した成形品では、略一様な密度になっていることが判る。つまり、本発明の充填方法では、密度のバラツキの少ない品質の良い成形品を製作できることが判る。また、従来の成形品では、密度の低い部分においても十分な強度が得られるように、密度の低い部分を基準に成形品の設計を行う必要があり、成形品が重たくなるという問題があるが、本発明の成形品では、成形品の各部における密度が略一様になるので、成形品の強度を十分に確保しつつ、成形品を軽量に構成でき、しかも予備発泡ビーズの使用量を少なくして成形品の製作コストを低減できる。
【００７８】
尚、本実施例では、成形品１の各部における密度が一様になるように、チャンバ１７，１８と型間空洞部４１と管内空間４５の内圧を調整したが、局部的に強度を高めたい部分における予備発泡ビーズの充填密度を高めることも可能である。また、成形品１以外の各種形状の成形品を成形する場合においても、本発明を勿論適用することが可能である。
【００７９】
【発明の効果】
本発明に係る型内発泡成形品によれば、複雑形状度合が２０以上の複雑な成形品であるので、この成形品を各種製品を収容するための複数の収容部を有するような集合包装体や、各種製品を梱包するときに使用する梱包用緩衝材として活用する場合において、集合包装体の収容部を細分化したり、梱包用緩衝材の形状を梱包する製品形状により適合した形状にすることができ、成形品の用途を大幅に拡大できる。また、このような成形品は、例えば請求項５〜１１のいずれか１項記載の成形方法を採用することにより、成形サイクルタイムが長くなったり、成形品の品質が低下したりすることなく、製作することが可能となる。
【００８０】
特に、請求項２記載のように、複雑形状度合が４０以上の成形品や、請求項３記載のように、成形品の薄肉部の肉厚を１０ｍｍ〜３ｍｍに設定した成形品や、請求項４記載のように、成形品の薄肉部の厚さ方向に配置されるビーズの個数を３個以下に設定した成形品は、成形品の用途をより一層拡大する上で好適な形態である。
【００８１】
請求項５に係る合成樹脂の型内発泡成形方法によれば、単位時間当たりの予備発泡ビーズの供給量を調整手段により調整するとともに、３つのチャンバの無機ガス圧を個別に或いはいずれかの組み合わせにより制御することにより、成形空間のうちの予備発泡ビーズが充填され難い幅狭で有底な薄肉部や、充填器から離間した遠隔部などの難充填部に対しても、充填器の個数を増やすことなく、バランスよく効率的に予備発泡ビーズを供給することが可能となる。このため、複雑形状度合が２０以上の複雑な形状の成形品を製作する場合でも、成形サイクルタイムを短縮しつつ、ビーズの密度バラツキが少ない品質のよい成形品を製作できる。また、予備発泡ビーズの充填密度のバラツキが少なくなることから、予備発泡ビーズの無駄を極力少なくして、成形品重量の軽減及び製作コストの低減を図ることも可能となる。更に、成形品のうちの強度、剛性を高めたい部分に対して先に予備発泡ビーズを充填すると、該部分における充填密度を局部的に高めてその強度を高めることが可能となる。
【００８２】
請求項６記載のように、希釈用無機ガスで希釈することで、単位時間当たりの予備発泡ビーズの供給量を調整すると、機械的に調整する場合と比較して、予備発泡ビーズの破損等を防止できるとともに、成形装置の製作コストを低減できるので好ましい。
【００８３】
請求項７記載のように、最終希釈度合を５以上に設定すると、充填時における予備発泡ビーズ同士の衝突や接触回数を少なくして、難充填部に対しても十分に予備発泡ビーズを充填することが可能となる。
【００８４】
請求項８記載のように、第３チャンバとして、コア型とキャビティ型間のクリアランスを介して成形空間に連通するチャンバを備えると、クリアランスを介して成形空間の外周部に流入した充填用の無機ガスを効率的に外部へ排出できるので、例えば底の深い容器等を製作するときには、容器の開口縁に対応する位置にクリアランスが形成されるように構成することで、充填器の個数を増やすことなく、予備発泡ビーズの充填密度を適正に設定でき、容器の品質を向上することが可能となる。
【００８５】
請求項９記載のように、第３チャンバとして、仕切壁成形部の奥部に連通するチャンバを備えると、充填密度を十分に確保できないことから、従来成形困難であると考えられていた例えば厚さ１０ｍｍ以下の仕切壁を有するような複雑形状の成形品でも、仕切壁成形部に対して先に予備発泡ビーズを充填することで、仕切壁成形部における予備発泡ビーズの充填密度を高めて、適正な密度の品質のよい成形品を製作するとが可能となる。
【００８６】
請求項１０記載のように、第３チャンバとして、予備発泡ビーズの充填器から離れている成形空間の遠隔部の奥部に連通するチャンバを備えると、予備発泡ビーズの充填密度が低下し易い遠隔部の充填密度を十分に確保でき、品質のよい成形品を製作することが可能となる。
【００８７】
請求項１１記載のように、予備発泡ビーズとしてポリオレフィン系合成樹脂からなるものを採用すると、軟質な素材の特性を利用して充填性を一層向上できるので好ましい。
【図面の簡単な説明】
【図１】  成形品の斜視図
【図２】  成形品の縦断面図
【図３】  型内発泡成形装置の縦断面図
【図４】  図３のIＶ−IＶ線断面図
【図５】  通気孔付近の縦断面図
【図６】  コアベントの正面図
【図７】  他の構成の型内発泡成形装置の図４相当図
【図８】  従来技術に係る型内発泡成形装置の縦断面図
【図９】  従来技術に係る他の構成の型内発泡成形装置の縦断面図
【符号の説明】
１    成形品          ２    本体部
３    収容空間        ４    仕切壁
４ａ    先端部        ４ｂ    途中部
４ｃ    基端部
１０    型内発泡成形装置
１１    コア型        １２    キャビティ型
１１ａ，１２ａ    フランジ部
１３    成形空間      １３ａ  外周先端部分
１３ｂ  仕切壁成形部  １４    枠状フレーム
１５    裏板          １６    ハウジング
１７    第１チャンバ  １８    第２チャンバ
２０    コアベント
２１    コアベントホール
２２    通気孔        ２３    取付孔
２２ａ  貫通孔        ２２ｂ  長孔
ＳＶ１〜ＳＶ３      用役弁
ＳＷＶ１〜ＳＷＶ４  切替弁
ＤＶ１〜ＤＶ４      ドレン弁
Ｖ１    吸気弁      Ｖ２    充填エア弁
Ｖ３    調整エア弁
２５    蒸気供給管    ２６    エア供給管
２７    ドレン管      Ｐ      真空ポンプ
２８    減圧管        ２９    原料タンク
３０    吸気管        ３１    充填器
３２    シャッター    ３３    充填管
３４    充填エア供給管
３５    調整エア供給管
【図１】
0004168565.tif 000003
【図２】
0004168565.tif 000004
【図３】
0004168565.tif 000005
【図４】
0004168565.tif 000006
【図５】
0004168565.tif 000007
【図６】
0004168565.tif 000008
【図７】
0004168565.tif 000009
【図８】
0004168565.tif 000010
【図９】
0004168565.tif 000011